"接着剤組成物であって、a少なくとも約50重量の油変性熱可塑性アルキド樹脂と、b少なくとも約0.01重量の量のコポリマー又はコポリマーのブレンドであって、各コポリマーが少なくとも2つのモノマー種から形成され、そのうちの少なくとも1つのモノマー種が極性モノマーであり、少なくとも1つのモノマー種が無極性モノマーである、コポリマー又はコポリマーのブレンドと、c少なくとも約1重量の固体可塑剤又は可塑剤のブレンドと、を含む、接着剤組成物。前記油変性アルキド樹脂aが約40重量~約60重量の量の油を含む、請求項1に記載の組成物。成分bが、約1~約49重量、好ましくは約1~約40重量、更に好ましくは約30重量の量で前記組成物中に存在する、請求項1又は2に記載の組成物。前記無極性モノマー種がオレフィンモノマーであり、前記極性モノマー種が非炭化水素モノマーである、請求項1~3のいずれか一項に記載の組成物。前記無極性モノマー種がエチレンである、請求項4に記載の組成物。前記極性モノマー種がビニルアセテート、メチルアクリレート、エチルアクリレート、プロピルアクリレート、ブチルアクリレート、ヘキシルアクリレート、エチルヘキシルアクリレート、グリシジルアクリレート、メタクリル酸グリシジル、アクリル酸、メタクリル酸、マレイン酸、及び無水マレイン酸からなる群から選択される、請求項4又は5に記載の組成物。前記コポリマーbが、10~90重量、好ましくは15~85重量、更に好ましくは20~75重量の範囲の含有量の無極性モノマーを有する、請求項1~6のいずれか一項に記載の組成物。前記成分cが少なくとも約30°Cの融点を有する、請求項1~7のいずれか一項に記載の組成物。前記可塑剤成分が硬化植物油を含み、好ましくは炭素鎖C8~C30及び50よりも低いヨウ素価の脂肪酸のグリセリルエステルのブレンドを含む、請求項1~8のいずれか一項に記載の組成物。前記アルキド樹脂aの軟化点が、前記コポリマーbのガラス転移温度を下回る、請求項1~9のいずれか一項に記載の組成物。e少なくとも1つの油ゲル化剤を更に含む、請求項1~10のいずれか一項に記載の組成物。少なくとも80°Cの融点を有するワックス、好ましくはパラ-トルエンスルホンアミドを含む、請求項1~11のいずれか一項に記載の組成物。2つの基材を結合するための、請求項1~12のいずれか一項に記載の接着剤組成物の使用。少なくとも一方の、好ましくは双方の基材がポリオレフィンから形成される、請求項13に記載の使用。前記基材が、i好ましくはポリエチレン又はポリプロピレンから形成される、双方ともにポリオレフィンフィルムであるか、あるいはii好ましくはポリエチレン又はポリプロピレンから形成される、一方がポリオレフィンフィルムであり、一方がポリオレフィン不織布であるか、のいずれかである、請求項14に記載の使用。2つの基材を結合する方法であって、I約80°C~約200°Cの温度で、請求項1~12のいずれか一項に記載の接着剤組成物を第1の基材上に分配する工程と、II前記接着剤が室温にまで冷却するにつれて、前記基材の間に接着結合を形成するように、前記第1の基材を第2の基材へ接合する工程と、を含む、方法。結合された物品、好ましくは使い捨て吸収性物品であって、i第1及び第2の構成要素と、ii前記物品構成要素の間に塗布され、これらを接合する接着剤組成物であって、前記接着剤が請求項1~12のいずれか一項に記載されるものである、接着剤組成物と、を備える、結合された物品。使い捨ておむつであり、1対の対抗する終縁部及び1対の長手方向側縁部を有し、前記吸収性物品が、aトップシートと、バックシートと、前記トップシートとバックシートとの間に配設され、超吸収ポリマーの粒子を含む、吸収性コアと、b前記使い捨て吸収性物品の一部分上に配設される請求項1~21のいずれか一項に記載の接着剤組成物であって、前記接着剤が、接着結合によって、前記使い捨て吸収性物品の少なくとも第1の部分を前記使い捨て吸収性物品の第2の部分へ接合する、接着剤組成物と、を備える、請求項17に記載の物品。i前側腰部領域と、後側腰部領域と、前記前側腰部領域と前記後側腰部領域との間で長手方向にこれらを接続する股部領域と、を備え、前記前側腰部領域と前記後側腰部領域が、着用者の腰部の周りで、開いた構成と閉じた構成とを有する、吸収性アセンブリと、ii前記閉じた構成において、前記前側腰部領域と前記後側腰部領域とを閉じるように、被着剤へ噛合された接着剤を備える、事前噛合された接着剤締結システムと、を備え、前記接着剤締結システムが、請求項1~12のいずれか一項に記載の接着剤組成物を含む、吸収性物品。2つのパッキング材料の接着のためのパッキングにおける、請求項1~12のいずれか一項に記載の接着剤組成物の使用。請求項1~12のいずれか一項に記載の接着剤組成物を含有する容器又はパッキング物品であって、前記接着剤組成物が、前記容器又はパッキング物品の少なくとも1つの部分又は表面を、それの少なくとも第2の部分に接合するために、前記容器又はパッキング物品の少なくとも前記部分又は表面上に配設されるか、又は前記接着剤組成物が、補助要素を前記容器又はパッキング物品の少なくとも1つの部分又は表面に接合するために使用される、容器又はパッキング物品。油変性熱可塑性アルキド樹脂の新しい使用が本明細書において開示される。このような樹脂は、構造接着剤、又は弾性接着剤若しくは伸縮側面パネル接着剤などの吸収性物品に使用される別の接着剤の主成分として使用され得る。したがって、本明細書に開示される本発明の一態様は、このような接着剤を含む。並びに、下記でより詳細に説明されるように、これらの接着剤は、従来の構造接着剤及び弾性接着剤に関係する上述の困難のうちの1つ以上に対処する。この所見に基づき、これらのアルキド樹脂含有接着剤を採用する物品、及びこの物品の製造方法を目的とする本発明の更なる態様が本明細書に開示される。本発明の接着剤組成物は、a少なくとも約50重量の熱可塑性油変性アルキド樹脂と、b少なくとも約0.01重量の量のコポリマー又はコポリマーのブレンドであって、各コポリマーが少なくとも2つのモノマー種から形成され、そのうちの少なくとも1つのモノマー種が極性モノマーであり、少なくとも1つのモノマー種が無極性モノマーである、コポリマー又はコポリマーのブレンドと、c少なくとも約1重量の固体可塑剤又は可塑剤のブレンドと、を含む、接着剤組成物であり、すべての割合が、接着剤組成物の重量によるものである。本発明の更なる態様では、定義される接着剤組成物は、基材に結合するために使用され、好ましくは少なくとも一方の、更に好ましくは双方の基材がポリオレフィンから形成される。例えば、双方の基材がポリオレフィンフィルムであってもよく、又は一方がポリオレフィンフィルムであってもよく、もう一方がポリオレフィン不織布であってもよい。具体的には、本使用は、ポリオレフィンがポリエチレン又はポリプロピレンのときに有益である。結果として、本発明はまた、第1及び第2の構成要素、及び該物品構成要素の間に塗布され、これらを接合する接着剤組成物を備える結合された物品を提供し、接着剤は先に定義されたとおりである。本物品は、使い捨て吸収性製品であってもよい。例えば、使い捨て吸収性物品などの本発明の一態様に従う物品は、使い捨て吸収性物品構成要素、及び使い捨て吸収性物品構成要素のうちの少なくとも2つの間に塗布され、これらを一緒に接合する、発明に関する接着剤組成物を含む。吸収性物品の特定の構造もまた、本明細書において定義される。したがって、好ましくは、物品は、1対の対抗する終縁部及び1対の長手方向側縁部を有し、吸収性物品が、トップシートと、バックシートと、トップシートとバックシートとの間に配設され、超吸収ポリマーの粒子を含む、吸収性コアと、使い捨て吸収性物品の一部分上に配設される本発明に従う接接着剤組成物であって、該接着剤が、接着結合によって、使い捨て吸収性物品の少なくとも第1の部分を使い捨て吸収性物品の第2の部分へ接合する、接着剤組成物と、を備える、使い捨ておむつであり得る。本発明の別の態様は、使い捨て吸収性物品などの物品の構成要素間の接着結合の形成方法である。本方法は、一般に、約80°C~約200°Cの温度で、第1の物品構成要素に発明に関する接着剤組成物を塗布する工程と、第1の物品構成要素を第2の物品構成要素と接合し、接着剤が室温にまで冷却するにつれて接着結合を形成する工程と、を含む。本発明の一態様では、接着剤は、使い捨て吸収性物品の締結システムにおいてむしろ構造接着剤として使用される。したがって本発明はまた、前側腰部領域と、後側腰部領域と、前記前側腰部領域と前記後側腰部領域との間で長手方向にこれらを接続する股部領域と、を備え、前側腰部領域と後側腰部領域が、着用者の腰部の周りで、開いた構成と閉じた構成とを有する、吸収性アセンブリと、を備え、本物品はまた、閉じた構成において、前側腰部領域と後側腰部領域とを閉じるように、被着剤に噛合された接着剤を備える、事前噛合された接着剤締結システムと、を備え、接着剤締結システムが、本発明に従う接着剤組成物を含む、吸収性物品を提供する。本物品は特定の範疇に入る消費者製品に限定されるものではないが、このような範疇の代表的な非限定的リストは、乳幼児ケア、女性用保護、失禁ケア、紙製品及び家庭用ケア物品を包含する。様々な物品がこれらの範疇に入り得る。代表的な乳幼児ケア物品としては、おむつ、拭き取り用品、乳幼児用よだれかけ、乳幼児用着替え及びベッドマットが挙げられる。代表的な女性用保護物品としては、パッド、タンポン、陰唇間製品及びパンティライナーが挙げられる。代表的な失禁ケア物品としては、おむつ、パッド、及びライナーが挙げられる。代表的な紙製品としては、トイレットペーパー、ペーパータオル及びティッシュペーパーが挙げられる。代表的な家庭用ケア物品としては、掃除用製品及び床洗浄物品が挙げられる。下記でより詳細に説明されるように、本物品は、例えば、おむつ、生理用ナプキン、ティッシュ、タオル及び拭取り布が挙げられる吸収性物品といった様々な個人衛生用製品、並びにまた、例えば、パッキング物品及び容器といった非衛生用製品を包含することができる。本発明の一態様では、接着剤はパッキングにおいて使用される。したがって、本発明はまた、本発明に従う接着剤組成物を含有する容器又はパッキング物品を提供し、前記接着剤組成物は、前記容器又はパッキング物品の少なくとも1つの部分又は表面を、それの少なくとも第2の部分へ接合するために、前記容器又はパッキング物品の少なくとも1つの前記部分又は表面上に配設されるか、又は前記接着剤は、補助要素を前記容器又はパッキング物品の少なくとも1つの部分又は表面へ接合するために使用される。我々は、過半量の油変性アルキド樹脂を含有する組成物の選択は、ポリオレフィンなどの低い表面張力の基材の卓越した接着をもたらすと考える。アルキド樹脂の油変性の性質は、低い表面張力基材の間で強力な接着を示す、それらの能力に貢献する。しかしながら、これらの変性油は、接着剤の低温流特性を増加させる傾向がある、強力な内部可塑化をもたらす。したがって、本発明に従って、接着剤組成物はまた、b少なくとも1つの無極性モノマー種及び少なくとも1つの極性モノマー種から形成されるコポリマー又はコポリマーのブレンドを含有する。これらのコポリマーの含有は、低い低温流を有するが、ポリオレフィン基材への接着に悪影響を与えることのない接着剤をもたらす。具体的に、好ましいコポリマーが下記でより詳細に論議される。我々は、成分a及びbとの組み合わせにおいて、周囲温度で固体であり、好ましくは、少なくとも約30°Cで融点を有する、可塑剤又は可塑剤のブレンドである成分cの含有は、温度感応性基材への塗布のために、十分に低い温度で適切な融解粘度を有し、また、これらの基材への卓越した接着も有し、非常に低い低温流も示す組成物がもたらされ得ると考える。実際に、我々は、本発明において使用される可塑剤は、融解粘度を低い温度で低減するだけでなく、それらはまた、成分cを有さない組成物と比較して、低い表面張力基材への接着を改良し、成分cを有さない組成物と比較して、低温流を低減すると考える。これらはすべて、接着剤の成分の脱混合が起こらないように、不可欠な成分及び追加の任意の成分の卓越した適合性の提供と同時に達成可能である。これらは、それらが使用される結合された完成物品において、接着剤の貯蔵及び塗布の間、並びにそれらが塗布された後の双方に有益である。加えて、本発明に従う接着剤は、低い加工温度で十分に低い粘度を有し、したがって、従来のホットメルト接着剤よりも、より低い温度で基材を結合するために塗布され得る。これは、特定の接着剤が、今や、先行技術のいくつかにおいて必要とされた高温にまで加熱される必要がないという点において、運用コストの低減をもたらす。同時に、物品製造プロセスにおいて従来のホットメルト接着剤を塗布するために現在採用される加工装置を新しい装置に交換する必要がない。これは、更なる出費及び資本コストをもたらさない。更に、発明に関する接着剤は、従来のホットメルト接着剤のそれよりも実質的に低くてもよい融解粘度を有する。このより低い融解粘度は、所与の温度で、並びに、重要なことに、従来のホットメルト接着剤と比較してより低い、接着剤が塗布され得る加工温度で、流動性の増大につながる。これは、より多くのアプリケータが考慮され得るという点において、接着剤の塗布を容易にする。更に、より低い融解粘度はまた、接着剤と一緒に結合され得る基材の範囲を広げる。発明に関する接着剤の加工範囲は、低い加工温度ドイツ特許第DE3743424号に開示されるとおり、従来のホットメルト接着剤及び他のアルキド樹脂系組成物と比較してを含み、ポリオレフィンなどの低い融点材料の結合を可能にする。本明細書に記載されるアルキド樹脂含有接着剤は、その表面エネルギーが低くてもよいため、有利である。一般に、接着剤は、接着されることが求められる基材の表面エネルギー以下の好ましくは等しい表面エネルギーを有すべきである。この関係は、接着剤と基材との間の強力な機械的接着を確かなものにする。しかしながら、従来の構造接着剤の表面エネルギーは、容易に調整できない。結果として、任意の所与の構造接着剤によって接着され得る基材の範囲は、接着剤の表面エネルギーに基づいて必然的に制限された。本明細書に開示されるアルキド樹脂含有接着剤の表面エネルギーを、低値へ調整する能力は、今や、より広範囲の基材を接着する能力を可能にする。本発明の追加的な特徴は、図、実施例、及び添付の特許請求の範囲とともに以下の詳細な説明を評価することによって当業者には明らかとなり得る。本発明に従って、熱可塑性油変性アルキド樹脂は、吸収性物品例えば、弾性接着剤、伸縮側面パネル接着剤、締結接着剤の生産において、構造接着剤又は別の接着剤として有用な接着剤の主成分として使用され得る。これらのアルキド樹脂含有接着剤、これらの接着剤の使用、これらの接着剤を含む物品、並びに物品の製造方法が、本明細書で更に詳細に開示及び説明される。下記でより詳細に説明されるように、本物品は、例えば、おむつ、生理用ナプキン、ティッシュ、タオル及び拭取り布が挙げられる吸収性物品といった様々な個人衛生用製品、並びにまた、例えば、パッキング物品及び容器といった非衛生用製品を包含することができる。一般に、本発明の態様による吸収性物品例えば、使い捨て吸収性物品は、吸収性物品構成要素と、これらの吸収性物品構成要素のうちの少なくとも2つの間に塗布されてこれらを一緒に接合する接着剤組成物と、を含む。下記でより詳細に説明されるように、接着剤組成物は油変性アルキド樹脂を含む。本発明の別の態様は、使い捨て吸収性物品などの物品の構成要素間の接着結合の形成方法である。本方法は、一般に、第1の物品構成要素に、油変性アルキド樹脂を含む接着剤組成物を、約80°C~約200°C、好ましくは最大約150°C、具体的には140°C以下の温度で塗布する工程、並びに第1の物品構成要素を第2の物品構成要素と接合して、接着剤が室温にまで冷却するにつれて接着結合を形成する工程を含む。吸収性物品は、液体を吸収し保持する装置を一般に指すために本明細書で使用される。このような物品の1つの部類としては、体から排出される様々な排出物を吸収して含有するために装置の着用者に対して若しくは近接して配置される装置が挙げられる。この部類の吸収性物品としては、おむつ、プルオンおむつ、パンツタイプの衣類、トレーニングパンツ、失禁用ブリーフ、失禁用下着、吸収性挿入物、おむつホルダー及びライナー、女性用衛生衣類例えば、生理用ナプキンなどの品目が挙げられる。別の部類の吸収性物品としては、様々な液体を吸収、含有又は浄化するために適用される装置が挙げられる。この部類の吸収性物品としては、ナプキン、ティッシュ例えば、顔用及びトイレットペーパー、タオル及び拭き取り布などの紙製品目が挙げられる。本明細書において、構造接着剤は、製造プロセスの間、吸収性物品の1つ以上の主要な構成要素を、それら自体に又は一緒に接合するのに使用される接着剤を一般に指すために使用される。構造接着剤によって形成される接着結合は、恒久的な結合であることが典型的に意図される。使い捨ては、一般に、洗濯すること又は吸収性物品として復元又は再利用することを意図していない吸収性物品すなわち、1回使用したら廃棄するか、場合により再生、堆肥化、又は環境に適合した方法で廃棄されることを意図した物品について述べるために本明細書で使用される。本明細書ではパンツ型とは、1つの腰部開口部及び1対の脚部開口部を有するように構成された物品を指して用いる。パンツは、着用者の脚を脚部開口部に挿入し、パンツを着用者の胴体下部の周囲にまでずらすことによって着用者に対して定位置に置くことができる。この構成は、従来の下着の場合のように恒久的であってもよく又は取り外しのために開けることができるシームを備えたトレーニングパンツの場合のように一時的であってもよい。更に吸収性物品は、パンツ状の形態と、開いた、すなわちパンツ状ではない1以上の形態との両方を有するように、再締結可能に構成されることができる。本明細書では長手方向とは、物品の腰部縁部から反対側の腰部縁部まで垂直に延び、物品の最大直線寸法にほぼ平行に延びる方向を指して用いる。長手方向の45度以内の方向は長手方向であると考えられる。本明細書では横方向とは、物品の側縁部から反対側の側縁部へと延び、長手方向に対してほぼ直角に延びる方向を指して用いる。横方向の45度以内の方向は横方向であると考えられる。本明細書で用いる弾性、エラストマー、エラストマーの、弾性的、及び伸縮性という用語は、引張り力によって伸張し、かつ外部からの引張り力が除かれるとほぼ元の寸法に戻る材料を一般に指す。より具体的には、これらの用語は、破断又は破裂することなく少なくとも50の歪みにまで伸ばすことができ、変形力が除かれるとほぼ元の寸法に回復することができる材料を指す。これらの用語は、各用語が本明細書で使用される際に伸張可能という用語を含むことが理解されよう。本明細書では衣類に面するとは、着用される任意の衣類に接触又は近接し得る面について述べるために用いる。本明細書では身体に面するとは、物品が着用される際に着用者の身体と接触するか、着用者の身体と近接する衣類に面する面よりも身体に近くなる面について述べるために用いる。本明細書で使用するとき、結合されているという用語は、ある要素を別の要素に直接取り付けることによって、その要素がその別の要素に直接取り付けられる構成、及びある要素を中間部材1つ又は複数に取り付けてから、その中間部材を別の要素に取り付けることによって、その要素がその別の要素に間接的に取り付けられる構成を包含する。固定されたという用語は、互いに固定された要素を指して用いられる場合、物品の着用者又は使用者が物品の通常の使用時に要素を分離又は取り外すことができないように、かつ、要素が物品の通常の消耗によって分離又は外れることがないように、要素が通常物品の製造者によって互いに結合又は取り付けられていることを意味する。互いに固定された要素は、物品の通常の使用時に分離することを意図していない。本明細書で用いる再締結可能な、剥離可能に締結可能な及び噛合可能なという用語は、物品の連続的な使用に支障をきたすようなファスナーの性能の大幅な低下又は物品の周囲の構成要素の破損を伴うことなく、2以上の要素又は要素の部分を分離し、再び取り付けることができるような方法でこれらが互いに取り付けられることを指す。再締結可能な、剥離可能に締結可能な、又は噛合可能な構成要素は、無限に長い耐用期間を有する必要はなく、再締結可能、剥離可能に締結可能、又は噛合可能に取り付けられた各構成要素が、物品の一般的な耐用期間を通じて連続して数回、分離及び再取り付けが可能であれば充分である点が理解されよう。実際の締結の強度は締結から再締結まで絶対的には大きく低下する場合があるが、こうした低下は、結果として生ずる再締結強度が物品及びファスナーの通常の使用目的に充分であればファスナーの性能の実質的な低下には当たらないことも理解されよう。本明細書では機械的ファスナーとは、その機能が物理的拘束、磁場、又はファスナーの各部分の噛合によるものである締結システム又は機構を指して用いる。機械的ファスナーの例としては、フック/ループ、フック/フック、ボタン、スナップ、タブ/スロット、ジッパー、マグネット、及び突起/凹部式ファスナーがある。らせん状は、回転の渦巻きの軸にほぼ直交する方向から二次元平面において見たときに一般に渦巻きに類似する形状又は模様を指すために本明細書で使用される。本明細書に開示されている構造接着剤は、吸収性物品の構成要素を互いに接着させるために、らせん状のアプリケータを介して塗布することができる。本発明の接着剤は、液体、好ましくは低粘度の液体として、通常塗布される。液体形態は、流動が起こる地点まで接着剤を加熱することによって得られる。液体形態では、接着剤は被着体複数可に塗布され、湿潤し、被着体複数可の隙間もしあればに流れ込む。接着剤は、次いで、接合が剪断力に抵抗するのに必要な強度を得るために、冷却によって固体への相変化を経る。アルキド樹脂含有接着剤は、熱可塑性油変性アルキド樹脂を含む。アルキド樹脂成分aは、接着剤組成物の総重量に基づいて、少なくとも約50重量、好ましくは少なくとも約60重量、更に好ましくは、接着剤組成物の総重量に基づいて、少なくとも約65重量の量で接着剤組成物中に存在する。アルキド樹脂aの濃度は、最大約98.99重量であり得るが、好ましくは、約90重量以下、更に好ましくは約80重量以下である。アルキド樹脂は、架橋性としてか、非架橋性としてかのいずれかに分類され得る。これらはまた、しばしば、反応性/乾燥性又は非反応性/非乾燥性として記載される。架橋結合は、変性油として亜麻仁油などの乾燥性油を使用することによって、又は化学架橋剤の含有によって、大気中の酸素を通じた反応を通じて行われてもよい。本発明において、使用される樹脂は、一般に、非反応性/非乾燥性類別である。これは、好ましくは、アルキド樹脂は、72時間、130°Cの温度で熟成された後、それらの融解粘度を40以下、及び好ましくは35以下に変えることを意味する。我々は、本発明において、熱可塑性であるアルキド樹脂のみを選択することが重要であると考える。それはまた、非反応性、すなわち、優れた耐熱性を示すそれらであるアルキド樹脂を選択することが一般的に有益である。これは、130°Cで72時間保持されるときに、35よりも低い融解粘度におけるバリエーションを有するこれらの樹脂を意味する以下で記載される試験方法。本発明において使用されるアルキド樹脂は熱可塑性である。結果として、主な成分としてそれらを含有する接着剤組成物は、流動可能な材料を形成するために溶融され、次いで接着結合を形成するために再冷却されてもよい。先に述べられたとおり、接着剤中に使用されるアルキド樹脂は、好ましくは、約45mN/m以下、好ましくは約40mN/m以下の表面エネルギーを有するこれらから選択される。好ましくは、アルキド樹脂の表面エネルギーは約35mN/m以下、更に好ましくは約33mN/m以下である。いかなる特定の理論にも束縛されるものではないが、アルキド樹脂のポリマー主鎖又は鎖上の遊離酸基及び/又は遊離アルコール基の存在は、樹脂の表面エネルギーに影響を与え得ると考えられる。遊離酸基及び/又は遊離アルコール基の数が少なくなるほど、表面エネルギーは低くなる。アルキド樹脂は、特定の数の遊離酸基及び/又は遊離アルコール基を有するように、当業者によって制御可能に設計され得る。例えば、表面エネルギーを低減するための1つの方法は、樹脂の製造の間、アルキド樹脂製造業者によって周知のキャッピング剤を用いて、これらの基を端末保護することである。キャッピング剤としては、一般に、安息香酸及び酢酸などの一官能性酸又は一官能性アルコールが挙げられる。これらの基の末端保護は、構造接着剤としての使用に好適な樹脂を製造する樹脂の他の特性に有害な影響を与えないと考えられている。本発明において使用されるアルキド樹脂は、一般に無溶媒である。アルキド樹脂は、多価アルコールと酸若しくは酸無水物との間の反応生成物である。本発明において使用されるアルキド樹脂は、油変性アルキド樹脂である。アルキド樹脂の当該技術分野において、たとえ特定のアルキドの合成において使用されるものが、油の加水分解処理によって生成された脂肪酸のブレンドである場合であっても、油変性アルキド樹脂について言及することは通常である。したがって、本明細書において、油変性アルキド樹脂は、合成が油、すなわち、脂肪酸のグリセロールエステル、又は脂肪酸それ自体、又はその双方に関与する、ものを含む。脂肪酸それ自体の使用によるか、又はその対応するグリセロールエステルかのいずれかである、アルキド樹脂を変性するために使用される脂肪酸は、飽和又は不飽和であってもよい。好ましくは、それは植物由来であるか、又は植物油である。植物油が最も好ましい。多価アルコールは、2つ又はそれ以上のアルコールすなわち、ヒドロキシル官能基を有するアルコールを指す。任意の好適な多価アルコール又は多価アルコールの組み合わせは、本明細書に従って使用され得る。好適な多価アルコールの非限定例としては、グリセロール、グリコール、糖、糖アルコール及びこれらの組み合わせが挙げられる。グリコールの非限定例としては、エチレングリコール、プロピレングリコール、ジプロピレングリコール、ブチレングリコール、ヘキサントリオール、ジメチロールペンタン、ジメチオールエタン及びこれらに類するもの、これらのポリマー及びこれらの組み合わせが挙げられる。糖の非限定例としては、グルコース、スクロース、フルクトース、ラフィノース、マルトデキストロース、ガラクトース、キシロース、マルトース、ラクトース、マンノース、エリトロース、ペンタエリスリトール、ジペンタエリスリトール及びこれらの混合物が挙げられる。糖アルコールの非限定例としては、エリスリトール、キシリトール、マリトール、マンニトール、ソルビトール及びこれらの混合物が挙げられる。ある特定の実施形態では、多価アルコールとしては、グリセロール、マンニトール、ソルビトール及びこれらの組み合わせが挙げられる。一般に、多価アルコールは、アルキド樹脂の生成の間、混合されてもよい任意のポリマー成分と実質的に融和性である。本明細書で使用するとき、実質的に融和性は、多価アルコールを組成物の軟化及び/又は融解温度超過の温度まで加熱したとき、それが混在する組成物に存在するポリマーと視覚的に均質な混合物を形成できることを意味する。好適なアルキド樹脂の製造において、多価アルコールは、例えば、約2重量~約70重量、約5重量~約50重量、約10重量~30重量、又は約15重量~約25の量で反応混合物中に存在し得る。好適な酸は、カルボン酸、カルボン酸無水物及びこれらの組み合わせからなる群から選択される少なくとも1個の官能基を有する。こうした酸の部類の非限定例としては、一塩基酸、二塩基酸、多塩基酸少なくとも3個の酸性基を有する酸、少なくとも1個の酸部分を含むポリマー、少なくとも1個の酸部分を含むコポリマー、これらの無水物及びこれらの混合物が挙げられる。より具体的には、このような酸の非限定例としては、アジピン酸、セバシン酸、ラウリン酸、ステアリン酸、ミリスチン酸、パルミチン酸、オレイン酸、リノール酸、セバシン酸、クエン酸、シュウ酸、マロン酸、コハク酸、グルタル酸、マレイン酸、フマル酸、フタル酸、イソフタル酸、テレフタル酸、アクリル酸、メタクリル酸、イタコン酸、メタクリル酸グリシジル及びこれらの組み合わせが挙げられる。こうした酸の無水物もまた、本発明の文脈内で使用されてよい。酸無水物の非限定例としては、無水マレイン酸、無水フタル酸、無水コハク酸及びこれらの組み合わせが挙げられる。少なくとも1つの酸部分を含むポリマー若しくはコポリマー、及び/又はそれらの無水物もまた、酸部分として使用されてもよい。好適なポリマー及びコポリマーの非限定例としては、アクリル酸、メタクリル酸、イタコン酸、メタクリル酸グリシジル、これらの無水物及びこれらの組み合わせのモノマー単位を有するものが挙げられる。好適なアルキド樹脂の製造において、酸は、例えば、約0.1重量~約30重量、約1重量~約20重量、又は約2重量~約12重量の量で反応混合物中に採用される。いくつかの実施形態では、組成物中のアルコール官能基と酸性官能基のモル比は、少なくとも約1:1、又は少なくとも約4:1である。いくつかの実施形態では、組成物中のアルコール官能基と酸性基のモル比は、約1:1~約200:1、又は約1:1~約50:1である。アルキド樹脂を変性させるために好適な油としては、例えば、トリステアリン、トリオレイン、トリパルミチン、1,2-ジパルミトオレイン、1,3-ジパルミトオレイン、1-パルミト-3-ステアロ-2-オレイン、1-パルミト-2-ステアロ-3-オレイン、2-パルミト-1-ステアロ-3-オレイン、トリリノレイン、1,2-ジパルミトリノレイン、1-パルミト-ジリノレイン、1-ステアロ-ジリノレイン、1,2-ジアセトパルミチン、1,2-ジステアロ-オレイン、1,3-ジステアロ-オレイン、トリミリスチン、トリラウリン及びこれらの組み合わせなどのトリグリセリドが挙げられる。好適なトリグリセリドは、アルキド樹脂が形成される反応混合物に添加すべきである。更に又はあるいは、好適なトリグリセリドを含有する油及び/又は加工油を、混合物に添加することができる。油の非限定例としては、牛脂、ヒマシ油、ココナツ油、ココナツ種子油、トウモロコシ胚芽油、綿実油、魚油、亜麻仁油、オリーブ油、オイチシカ油、パーム核油、パーム油、パーム種子油、ピーナッツ油、菜種油、ベニバナ油、大豆油、抹香鯨油、ヒマワリ油sunflowerseedoil、トール油、桐キリ油、鯨油及びこれらの組み合わせが挙げられる。不飽和及び飽和脂肪酸が好適であり得る。このような脂肪酸の非限定例としては、カプリン酸、カプロン酸、カプリル酸、ラウリン酸、ラウロレイン酸、リノール酸、リノレン酸、ミリスチン酸、ミリストレイン酸、オレイン酸、パルミチン酸、パルミトレイン酸、ステアリン酸及びこれらの混合物が挙げられる。上記油及び脂肪酸の組み合わせもまた、アルキド樹脂を変性させるのに採用することができる。好ましい変性油は、比較的短い炭素鎖の長さを有する。したがって、好ましい変性油は、少なくとも約10重量使用される変性油/脂肪酸の重量に基づく、好ましくは少なくとも約40重量、更に好ましくは少なくとも約50重量、具体的には少なくとも約70重量の含有量の、炭素鎖の長さがC16以下、好ましくはC14以下である脂肪酸又はグリセリドを有する。好ましくは、変性油はラウリン酸C12高含有量具体的には少なくとも約50重量、特に少なくとも約70重量を有する。ココナッツ油が特に好ましい。本発明で使用される油変性アルキド樹脂において、変性グリセロールエステル又は脂肪酸の濃度は、約0.1重量~約70重量の範囲であり得る。しかしながら、ポリオレフィンなどの低い表面張力基材の接着を改良する目的のために、トリグリセリド/脂肪酸の含有量が少なくとも40重量で、60重量以下の反応混合物である中油性アルキド樹脂、又はトリグリセリド脂肪酸の含有量が60重量を超える反応混合物である長油性アルキドを使用することが好ましい。このようなアルキド樹脂は、ポリオレフィン及び他の低い表面張力基材上に優れた接着を与えるために、十分に高い粘着性及び疎水性品質を有する。アルキド樹脂の改良された疎水性は、水による効率低下に耐える接着剤の能力に貢献すると考えられる。いくつかの実施形態では、酸及びトリグリセリドの組み合わせは、トリグリセリド/脂肪酸の濃度に対して上述の範囲内の総量のアルキド樹脂の製造のための反応混合物中に存在する。油変性アルキド樹脂の前述の追加の成分は、当業者により周知の任意の方法において組み合わされ得る。例えば、これらの追加の成分は、約200°C~約250°Cの温度で、アルキド樹脂を形成するのに十分な時間にわたって混合することによって、アルキド樹脂を形成する反応混合物と組み合わせられ得る。決してすべてではないが、いくつかの市販のアルキド樹脂はこれらの特性のすべてを満たし、本明細書で論議される不可欠な及び、望ましくは、好ましい特性を満たす、1つ以上のアルキド樹脂を選択することが重要である。好適なアルキド樹脂の例は、商標名EMでReichholdCo.DurhamNCから市販されるものがある。本発明の接着剤組成物の更なる不可欠な成分は、bコポリマー又はコポリマーのブレンドである。各コポリマーは、少なくとも1つの極性モノマー種及び少なくとも1つの無極性モノマー種を含有する。極性モノマー種は、アルキド樹脂分子の極性部分と融和性であり、無極性モノマー種は、ポリオレフィン基材と融和性である。好ましくは、無極性モノマーはオレフィンモノマーである。具体的に、エチレンが好ましい。エチレン含有量は、モノマーの総量に基づいて、好ましくは約90重量以下、更に好ましくは約85重量以下、及び最も好ましくは約75重量以下である。これらを上回る濃度は、アルキド樹脂との適合性を低減する傾向がある。好ましくは、エチレン含有量はコモノマー総含有量に基づいて、少なくとも約10重量、更に好ましくは少なくとも約15重量、及び特に、少なくとも約20重量である。これらを下回る濃度は、ポリオレフィン基材上で、不十分な接着をもたらす傾向がある。極性コモノマーは、例えば、ビニルアセテート、メチルアクリレート、エチルアクリレート、プロピルアクリレート、ブチルアクリレート、ヘキシルアクリレート、エチルヘキシルアクリレート、グリシジルアクリレート、メタクリル酸グリシジル、アクリル酸、メタクリル酸、マレイン酸、及び無水マレイン酸、並びにこれらの混合物から選択され得る。我々は、極性コモノマーcomononerとして使用されたときに、これらの特定のモノマーは、具体的に、それらはアルキド樹脂と融和性であるよう十分に極性であるが、ポリオレフィンなどの疎水性基材上で、最終組成物の接着を低減するほど極性でないように、適切な極性の程度をコポリマーへ与えるという点において有用であると考える。特にそれがビニルアセテートのときに、極性コモノマーの含有量は、コモノマー総含有量に基づいて、好ましくは少なくとも28重量、更に好ましくは少なくとも40重量、及び特に少なくとも50重量である。コポリマー成分bは、総接着剤配合量に基づいて、少なくとも約0.01重量の量の接着剤組成物中に存在する。好ましくは、それは、少なくとも約1重量、更に好ましくは少なくとも約5重量である。一般に、量は、約49重量以下、更に好ましくは最大約40重量、特に最大約30重量である。約20重量以下の量でも、有効であり得る。我々は、定義されたコポリマーの含有は、アルキド樹脂のみに基づくものと比較して、接着剤の接着を増加させるだけでなく、低温流を実質的に減少させるか、又は更には完全に阻止する性能も有すると考える。このようなコポリマーのレオロジー挙動は、これに貢献する。コポリマーのタンデルタ値G/G’の比率、式中、Gは粘性若しくは損失弾性率であり、G’は弾性率であるは、好ましくは著しく1を下回る。好ましくは、アルキド樹脂の軟化点はまた、コポリマーbのガラス転移温度を下回る。本発明において使用される追加の不可欠な成分は、ベースアルキド複数可の化学修飾に既に使用されている、化学的に結合された内部可塑剤油に加えて、アルキド樹脂複数可分子遊離可塑剤内で化学的に結合されない1つ以上の融和性固体可塑剤複数可である。固体可塑剤成分cは配合と融和性であり、すなわち、それは、それらが自然に分離しないように、配合の他の成分と混和性及び相互に可溶性である。これらの可塑剤の存在は、一般に、2つのベース成分、アルキド樹脂a及びコポリマーbのブレンドの接着を強化する。しかしながら、最終配合の低い低温流を保持するために、これらの可塑剤は室温25°Cで固体であり、好ましくは衛生吸収性物品の使用が意図される温度、すなわち37°Cで、固体である。本発明において有用である可塑剤又は可塑剤のブレンドは、室温で固体である。使用される可塑剤又はブレンドの融点例えば、DSCによって測定されるが、約30°Cを下回らない、好ましくは約37°Cを下回らない、及び更に好ましくは約45°Cを下回らないことが望ましい。複数の種類の可塑剤が使用され得る。成分cがブレンドのときに、それは室温で固体であるべき可塑剤のブレンドである。したがって、すべての可塑剤のブレンドが室温で固体であるならば、ブレンドは室温で液体である可塑剤材料を含有してもよい。固体可塑剤又は可塑剤のブレンドは、好ましくは、固体の完全硬化植物油を含む。このような材料は、それらは低温流を低減することに実質的に貢献するが、それらはまた、それらの強力な無極性特性のため、ポリオレフィンフィルム上での最終配合の接着も更に改良するため、特に有利である。好ましい実施形態では、これらの固体の完全硬化植物油は、C8~C30の長さの炭素鎖を有する脂肪酸のグリセリルエステル、及び50よりも低いヨウ素価、それらの無極性特性、並びに熱熟成に際するそれらの安定性の双方を増加させる特性によって表されるような、非常に低い残留不飽和のブレンドである。本発明で使用される最終可塑剤において、これらの固体の完全硬化グリセリルエステルglycerilesterは、これらのブレンドに由来するすべての使用される可塑剤が、室温よりも高い、好ましくは約30°Cよりも高い、好ましくは約37°Cよりも高い、及び更に好ましくは約45°Cよりも高い融点を有するならば、C8~C30の長の炭素鎖を有し、室温で固体及び液体の双方である遊離脂肪酸、並びに非硬化又は部分的な硬化植物油及びワックスと混合されてもよい。固体可塑剤成分cは、好ましくは約1重量~約49.99重量、好ましくは約3重量~約35重量、及び更に好ましくは約5重量~約30重量の濃度で最終配合中に存在する。最大50重量、好ましくは最大35重量の、使用される固体可塑剤成分が、具体的には、硬化植物油の典型的な融点範囲を上回る高融点を有するワックスから作製されることが望ましいだろう。このような高融点ワックスは、具体的に、組成物の接着特性を低減することなく、全体として組成物の低温流を低減することにおいて有効である。具体的に有用であるということが判明している高融点樹脂は、80°Cを下回らない、好ましくは100°Cを下回らない、及び更に好ましくは130°Cを下回らない融点を有する。このような高融点ワックスの非限定例は、パラ-トルエン-スルホンアミドなどの固体スルホンアミド、商標名Kristalex、Endex、Piccolastic、及びPiccotexでEastmanCo.より販売されるものなどの低分子量芳香族樹脂、スクロース安息香酸塩及びスクロースオクタ-アセテートなどの固体スクロースエステル、及びカンファーである。具体的に高軟化点を有する固体可塑剤の添加は、任意の低温流も更に防止するだけでなく、例えば、レオロジー軟化温度RheologicalSofteningTemperature若しくはTxと称される、2つの係数G’及びGが交差する温度によって測定される、接着剤の軟化温度を更に増加させもする。本発明の接着剤組成物に関して、接着剤のTxは、好ましくは45°Cを下回らないことが好ましいが、多数のアルキド樹脂は非常に低いTxを有する。本発明の接着剤は、最大約10重量、好ましくは最大約5重量の相溶剤若しくは相溶剤のブレンドを含んでもよい。一般に、基本的に不可欠な成分a、b、又はcのうちで、適合性は卓越してもよく、130°Cの好ましい加工温度で、溶融状態における長期熟成24時間以上の後でさえ、最終接着剤における単一成分の任意の実質的に有害な相分離を生じないが、いくつかの場合、一定限度の量の該相溶剤の添加は、それらは、配合の更なる熟成安定性を増加させ、接着剤をより均質化するため、望ましいだろう。具体的には、本発明に関する好適な相溶剤は、それらの分子中に、又はそれらのポリマー鎖中に、アルキド樹脂aと高融和性であるために、非常に高い極性特性を有する、少なくとも1つの化学基又は1つのモノマー、及びコポリマーbを形成するコモノマーのうちの1つと融和性である、少なくとも別の化学基又はモノマーを有する、非ポリマー及びポリマー化合物であるということが判明している。更に、具体的に有効な相溶剤は、それらの非ポリマー分子又はそれらのポリマー鎖が少なくとも1つの強力な親水基又はモノマー、例えば、メチルビニルエーテル、エチルビニルエーテル、ピロリドン、エチレンオキシド、ビニルピロリドン、上述のコポリマーbの無極性部分特にエチレン又は極性部分と融和性である他の化学基と結合されるビニルアルコールを含むこれらの化合物である、ということが判明している。強力な親水基又はモノマーを含む、このような相溶剤の例は、非ポリマー物質、N-アルキル-ピロリドン、及びポリエトキシレート化植物油などのポリエトキシレートのうちであり、一方、ポリマー材料のうちで、好適な相溶剤の非限定的な例は、エチレン-ビニルアルコールコポリマー、メチル-ビニルエーテル無水マレイン酸又はマレイン酸コポリマー、イソブチレン-無水マレイン酸又はマレイン酸コポリマー、アルキル化ポリ-ビニル-ピロリドン、アクリル酸エステル-ビニルピロリドンコポリマー、アクリル酸-ビニルピロリドンコポリマー、ビニルアセテート-ビニルピロリドンコポリマー、スチレン-無水マレイン酸又はマレイン酸コポリマー、スチレン-オキサゾリンコポリマー、及びスチレン-エチレンオキシドコポリマーである。粘着付与剤は、多数のホットメルト接着剤の不可欠な成分と通常考えられる。しばしば、それらはホットメルト接着剤の主要な成分であり、組成物全体の50以上でさえある。本発明において、驚いたことに、言及されたコポリマーbは、言及された油変性アルキドとブレンドされると、ポリオレフィン上で高い接着を有するホットメルト接着剤を形成するため、必ずしも粘着付与剤の使用が必要でないということが判明した。したがって、本発明の配合において、粘着付与剤の濃度は実質的に0であってもよい。これはまた、ほとんどの場合、粘着付与剤はホットメルト接着剤の最も高価な成分であるため、実質的な経済的有利性も与える。したがって、一実施形態では、本発明の接着剤は、粘着付与剤を含有しない。しかしながら、いくつかの場合において、好適な粘着付与剤の添加は、本発明の接着剤の優れた性能を更にまた強化するのに有用であり得るということが判明した。単独で又はブレンドとして、本使用のための特に優れた及び融和性の粘着付与剤は、例えば、芳香族粘着付与剤、テルペン粘着付与剤、ロジン、及びロジンエステル粘着付与剤である。本発明の最終配合におけるそれらの含有量は、0~最大約40重量、好ましくは最大約30重量、及び更に好ましくは最大約20重量で有用であり得る。接着剤組成物は、加工及び/又は組成物の最終用途に所望され得るように、1つ以上の追加の成分を含んでもよいが、これら成分は必ずしも必要とされるとは限らない。追加成分は、任意の好適な量で存在してもよい。いくつかの実施形態では、追加の成分は、接着剤組成物の総重量に基づいて、約0.01重量~約35重量、又は約0.1重量~約20重量、又は約0.1重量~約10重量の量で存在してもよい。追加成分の非限定例としては、追加のポリマー、加工助剤及びこれらに類するものが挙げられるが、これらに限定されない。他のポリマーは、本発明のホットメルト接着剤と十分な適合性を有すると判明したため、少量を添加する場合であっても、それらは、接着剤の接着及び凝集特性の双方の性能強化に有効に貢献する。これに対して有用であるポリマーの非限定例としては、SIS、SBS、SEBS、Sなどの言及されたスチレンのブロックコポリマー、商標EstaneでLubrizolCorporationより販売されるこれらなどの熱可塑性ポリウレタン、商標HytrelでDuPontCo.より販売されるこれらなどのエーテル-エステルブロックコポリマー、商標PebaxでArkemaCo,より販売されるこれらなどのエーテル-エステル-アミド及びエーテル-アミドブロックコポリマー、商標名AQでEastmanCo.より販売されるこれらなどのスルホン化ポリエステル、取引コードCAP及びCABでEastmanCo.より販売されるセルロースアセテートプロピオン酸塩及びセルロースアセテート酪酸塩などの熱可塑性セルロースエステルであり得る。最終組成物中のそれらの量は、通常、20重量以下、好ましくは10重量以下、更に好ましくは5重量以下である。接着剤組成物はまた、油ゲル化剤、酸化防止剤及び安定剤、無機賦形剤、顔料及び染料、香料、界面活性剤を含んでもよい。これらの添加剤の各々は、最大約10重量の量で存在してもよい。油ゲル化剤の例としては、商標VersamidでHenkelcorporationより販売されるものなどの低分子量ポリアミド、商標名ManaloxでFedChemCompanyより販売されるものなどの脂肪酸C12~C22のポリオキシアルミニウム塩polyoxyaluminiumsalt、脂肪酸C12~C22の金属塩、好ましくは金属パルミチン酸塩及びステアリン酸金属塩が挙げられる。ステアリン酸マグネシウムが具体的に好ましい。油ゲル化剤は組成物の有効安定剤としての役割を果たし、油浸出のいかなる問題も軽減する。無機賦形剤の例としては、二酸化珪素、炭酸カルシウム、硫酸カルシウム、ゼオライト、粘土、及び酸化亜鉛が挙げられる。無機賦形剤の添加は、低温流の低減を試みる1つの周知の方法である。しかしながら、多量例えば、約4又は5重量を上回るのこれらの材料の含有は、加工性及び粘着性特性に支障をきたす不利益を有する。コポリマーbの使用の1つの有利性は、低温流を減少させる目的のために、無機賦形剤が多量に添加される必要がないことである。接着剤組成物に使用されるアルキド樹脂は、接着剤について本明細書で想定される塗布に十分な耐熱性を接着剤に付与する。本接着剤が塗布されると予測できる温度範囲は、約80°C~約200°Cである。例えば、特定の用途では、ポリエチレンに対する好ましい接着剤塗布温度は、約90°C~約150°Cの範囲であり、及びポリプロピレンに対するそれは、約120°C~約150°Cである。具体的には、標的塗布温度は、約120°C~約140°Cの範囲、特に約130°Cである。この範囲内で、本明細書において構造接着剤における使用が想定されるアルキド樹脂は、それらの化学組成を維持し例えば、関連する反応又は効率低下がない、及びレオロジー特性などの物理的特性を維持する例えば、実質的に一定の粘度ことが予測される。本発明のホットメルト接着剤組成物はまた、好ましくは、以下の化学物理的及び性能特性も有する。0.39N/cm1.0N/インチを下回らない、好ましくは0.59N/cm1.5N/インチを下回らない、及び更に好ましくは0.79N/cm2.0N/インチを下回らない、ポリエチレンフィルム上の剥離強度。以下のとおりこれを試験する。試験下のホットメルト接着剤を、130°Cで、RKWAG.Germanyより販売されるような、コロナ処理された20ミクロンの厚さのポリエチレンフィルム表面張力=38mN/m上に、溶融押出しする。押出しされる接着剤コーティングは、坪量27g/m2の、2.54cm1インチ幅のストライプである。押出しの直後に、接着剤コーティングされたフィルムを、FiberwebCorovinGmbHGermanyより販売されるような、坪量10g/m2の、ポリプロピレンスパンボンド不織布と組み合わせる。ラミネート試料ポリエチレンフィルム/接着剤/ポリプロピレン不織布を、23°C及び50相対湿度で24時間調節し、次いで、剥離速度300mm/分で、ASTMD1876-01の方法に従って、その剥離強度を試験する。50以下、好ましくは20以下、及び更に好ましくは15以下の低温流指標。以下のとおりこれを試験する。接着剤を150°Cの温度で溶融し、ポリ-テトラフルオロエチレンから作製され、50mmの直径を有する球体のような形状の内部中空を有する、内部が空の成形型内に慎重に注ぐ。充填された成形型を23°Cの温度で24時間保つことによって、接着剤を冷却し、完全に固化させる。次いで、成形型を開放し、50mmの直径を有する接着剤の球体を抽出した。次いで、37°C及び50相対湿度に保たれた雰囲気中で、球体をガラスプレート上に置く。このような条件で24時間後、接着剤材料の質量の、ガラス表面上の最大厚さ/高さを測定し、ミリメートルで表されるその値を、パラメータH1として記録する。次いで、37°Cで24時間後の低温流指標値を、以下の等式に従って算出する。CFI=1-H1/5010025°Cを下回らない、好ましくは37°Cを下回らない、及び更に好ましくは45°Cを下回らない、レオロジー軟化温度Tx。RheometricsScientific,Piscataway,NJUSAより販売されるRheometerSR5000型を使用することによって、これを測定する。試験の境界条件は、-直径25mmの平行板-周波数=1Hz1.1以下、好ましくは1.0以下、及び更に好ましくは0.8以下である、37°Cでのタンデルタ。RheometricsScientific,Piscataway,NJUSAより販売されるRheometerSR5000型を使用することによって、これを測定する。試験の境界条件は、-直径25mmの平行板-周波数=1Hz45mN/m以下、好ましくは40mN/m以下、好ましくは35mN/m以下、及び更に好ましくは33mN/m以下の表面張力。以下のとおりこれを測定する。試験下の接着剤のフィルムを押出し、ポリプロピレンバックシート上に溶融物由来のコーティングをする。接着剤フィルムは、30ミクロンの厚さで、2.54cm1インチ幅である。押出しの後、フィルムを冷却させ、それを23°C及び50相対湿度で24時間保ち、調節する。次いで、それに必要である基準液体を使用して、ASTMD2578-09に従って、接着剤フィルムの表面張力を測定する。これらは、例えば、FerraniniBenelliCo.,Italyより販売されている。20,000mPa.s以下、好ましくは15,000mPa.s以下、及び更に好ましくは10,000mPa.s以下である、130°Cでの融解粘度。ASTMD3268-88に従って、これを試験した。40以下及び好ましくは35以下である、該温度で溶融状態の72時間後の、130°Cでの融解粘度のバリエーション。ASTMD3268-88に従ってこれを測定する。0.39N/cm1.0N/インチを下回らない、好ましくは0.47N/cm1.2N/インチを下回らない、更に好ましくは0.59N/cm1.5N/インチを下回らない、湿潤剥離強度23°Cで24時間、水に液浸後。以下のとおりこれを試験する。剥離強度試験方法に関連して、上述のとおり作製される試験下の試料を、23°Cで24時間、蒸留水に完全に浸す。次いで、試料を水から取り出し、吸い取り紙を用いて余分な水を乾燥し、先に明記される方法及び条件に従って即座に剥離強度を試験する。本発明の用途は特定の範疇に入る消費者製品又は物品に限定されるものではないが、このような範疇の代表的な非限定的リストは、乳幼児ケア、女性用保護、失禁ケア、紙製品及び家庭用ケア物品を包含する。様々な製品形態が、これらの製品カテゴリーそれぞれの範囲に入り得る。代表的な乳幼児ケア物品としては、おむつ、拭き取り用品、乳幼児用よだれかけ、乳幼児用着替え及びベッドマットが挙げられる。代表的な女性用保護物品としては、パッド、タンポン、陰唇間製品及びパンティライナーが挙げられる。代表的な失禁ケア物品としては、おむつ、パッド、及びライナーが挙げられる。代表的な紙製品には、トイレットペーパー、ペーパータオル、ティッシュペーパーが挙げられる。代表的な家庭用ケア物品としては、掃除用製品及び床洗浄製品が挙げられる。本発明の接着剤比較は、衛生吸収性物品、特におむつにおける構造接着剤として使用され得る。構造接着剤としては、スロット押出し、らせんスプレーを含むスプレー、及びビーズが挙げられるが、それらに限定されない幅広く多様な周知の塗布方法を使用して塗布され得る。具体例としては、トップシートを下にある不織布層に接合するための、らせんスプレー又はスロットコーティングにおける構造接着剤の塗布、獲得層又は分配層をコアカバーに接合するための、スロットコーティングを介した構造接着剤の塗布、カフを備える不織布材料とバックシートとの間に位置する構造接着剤のビーズの塗布、吸収性物品の長手方向縁に封をするようにトップシートをバックシートに接合するための、らせんスプレー又はスロットコーティングにおける構造接着剤の塗布、ランディング区画すなわち、受取り部材receivingmemberをバックシートに接合するための、スロットコーティングを使用する構造接着剤の塗布、コアカバーをダスティング層dustinglayerに接合するための、スロットコーティングを使用する構造接着剤の塗布、コアをバックシートに接合するための、らせんスプレーにおける構造接着剤の塗布、カフを備える不織布材料を、バックシートを備える不織布材料に接合するらせんスプレーにおける構造接着剤の塗布、が挙げられるが、これらに限定されない。本発明の接着剤は、基材のうちの少なくとも1つが、ポリオレフィン、特にポリオレフィン又はポリプロピレンなどのポリオレフィンフィルムから形成されるときは特に、基材を結合するために使用されてもよい。基材を結合する方法において、接着剤組成物を、約80°C~約200°Cの温度で第1の基材上に分配し、次いで、第1の基材を第2の基材に接合し、接着剤が室温にまで冷却するにつれて基材の間に接着結合を形成する。好ましくは、一方の又は双方の基材は、ポリオレフィン、特にポリオレフィンフィルムから形成される。具体的には、一方の又は双方の基材は、ポリオレフィン又はポリプロピレンから形成される。塗布温度は、好ましくは180°C以下、具体的には150°C以下、特に140°C以下である。それはしばしば、少なくとも110°C、特に少なくとも約120°Cである。約130°Cの塗布温度が一般的に好ましい。本発明の接着剤組成物は、吸収性物品、具体的にはおむつを形成するために、基材を結合するのに使用され得る。したがって、本発明の一態様は、1対の対抗する終縁部及び1対の長手方向側縁部を有する使い捨て吸収性物品であって、吸収性物品が、aトップシートと、バックシートと、トップシートとバックシートとの間に配設され、超吸収ポリマーの粒子を含む、吸収性コアと、b使い捨て吸収性物品の一部分上に配設される先に定義される接着剤であって、接着剤が、接着結合によって、使い捨て吸収性物品の少なくとも第1の部分を使い捨て吸収性物品の第2の部分へ接合する、接着剤と、を備える、吸収性物品を含む。好ましくは、接着結合は、第US2008/0228158号に記載の剪断力ハングタイムshearhangtime試験に従って測定される、約40秒を超える剪断力ハングタイムを有する。好ましくは、接着結合は、剥離強度試験この場合、結合される2つの基材を用いるに従って測定される、0.39N/cm1N/インチを下回らない剥離強度を有する。好ましくは、接着剤は、らせんスプレー方法を使用して、使い捨て吸収性物品上に塗布され、らせん模様に配設される。好ましくは、らせん模様接着剤は、2.54cm当り1~10のらせんの頻度を有する。具体的には、接着剤は、縁フラップシールを形成するために、不織布から形成されるトップシートの少なくとも一部分を、フィルムであるバックシートの少なくとも一部分に接合してもよい。好ましい実施形態では、接着剤は、スロット押出し方法を使用して、使い捨て吸収性物品へ塗布される。接着剤は、ビーズの形態で塗布されてもよい。本発明の接着剤組成物はまた、吸収性物品の締結システムにおいて有用であり得る。したがって、本発明はまた、吸収性物品であって、i前側腰部領域と、前記前側腰部領域と前記後側腰部領域との間で長手方向にこれらを接続する股部領域と、を備え、前側腰部領域と後側腰部領域が、着用者の腰部の周りで、開いた構成及び閉じた構成とを有する、吸収性アセンブリと、ii閉じた構成において、前側腰部領域と後側腰部領域とを閉じるように、被着剤に固有の噛合された接着剤を備える、事前噛合される接着剤締結システムと、を備え、接着剤締結システムが、本発明に従う接着剤組成物を含む、吸収性物品も含む。更に、本発明の接着剤はまた、パッキングにおいて、特に、パッキング材料が接着される場所が、ポリエチレン及び/又はポリプロピレンなどのポリオレフィン材料を備える場合、有用である。しかしながら、それらはまた、材料が接着される場所が非ポリオレフィン材料であるパッキングにおいても有用である。本発明はまた、本発明の接着剤に含有する、容器又はパッキング物品、例えば、ボトル、ケース、箱、トレー、パウチ、バッグなども提供し、そこで、前記接着剤は、前記容器又はパッキング物品の少なくとも1つの部分又は表面を、それの少なくとも第2の部分に接合するために、容器又はパッキング物品の少なくとも1つの部分又は表面上に配設されるか、又はこのような容器又はパッキング物品、ラベル、キャップ、ハンドル、補助容器、及び同類のものなどの補助要素の少なくとも1つの部分又は表面に接合するために、使用される。前記容器、パッキング物品、又は補助要素は、紙、厚紙、プラスチック、ガラス、金属、木、合板、布、又は不織布から作製されてもよい。ここで図1を参照すると、これは、おむつ使用者例えば、親によって、おむつ着用者例えば、乳児にそれが取り付けられる前の使い捨て吸収性物品例えば、おむつ20の部分欠失斜視図である。図1に示されるように、物品20は、本体部分22と、下記により詳細に説明される締結システム24と、を含む。本体部分22は、液体透過性トップシート26と、吸収性コア28と、液体不透過性バックシート30と、サイドフラップ34を含むレッグカフ32と、を含む。一実施形態では、レッグカフ32は弾性収縮可能であり、そのため1つ以上の弾性部材36を含む。トップシート26、吸収性コア28、バックシート30、サイドフラップ34及び弾性部材36は、米国特許第3,860,003号Buellに示され、記載されているもののような様々な周知の使い捨ておむつの構成に組み立ててもよい。図1は、トップシート26及びバックシート30が同一の広がりを持ち、吸収性コア28よりも通常大きな長さ及び幅寸法を有する、本体部分22の実施形態を示す。トップシート26はバックシート30に重ねあわされることによって、本体部分22の周辺部38を形成する。周辺部38は、本体部分22の外周、すなわち外側の範囲を画定する。周辺部38は、長手方向縁部40と、終縁部42と、を含む。本体部分22は、内側面44と、外側面46と、を有する。一般に、物品20の外側面46は、おむつ20の一方の終縁部42から他方の終縁部42まで延びると共に、おむつ20の一方の長手方向縁部40から他方の長手方向縁部40まで延び、物品20の使用時に着用者から最も離れた面である。バックシート30が用いられる場合、バックシート30は典型的には本体部分22の外側面46を形成する。内側面44は、外側面46の反対側に設けられた物品20の面であり、図1に示される実施形態ではトップシート26によって典型的には形成される。一般に、物品20の内側面44は、外側面46と同一の広がりを持つ面であり、物品20の着用時に着用者と大部分が接触する面である。内側面44がしばしば物品20の身体に面する面とも呼ばれるのに対して、外側面46はしばしば衣類に面する面と呼ばれる。物品20は、おむつ周辺部38の終縁部42から物品20の方向における中心線図1でLCとして示すに向かって延びる第1及び第2の端部領域48、50を有する。第1の端部領域48及び第2の端部領域50は、いずれも物品20の長さの約1/2の距離にわたって延びることによって、端部領域は物品20のそれぞれ半分を構成している。第1の端部領域48及び第2の端部領域50は、いずれもパネル52を有する。本明細書で耳状タブとも呼ばれるパネル52は、物品20が着用者の腰周りに締着される際に互いに重なり合う第1の端部領域48及び第2の端部領域50の部分である。端部領域48及び50が重なり合う大きさ、したがってパネル52が形成される大きさは、物品20の全体の寸法及び形状、並びに物品の着用者のサイズに応じて変わる。本体部分22の吸収性コア28は、全体的に圧縮性及び密着性を備え、着用者の皮膚に刺激を与えることがなく、失禁症状のある物品の着用者によって排泄される尿又は他の流体及び糞便などの液体並びに特定の身体排出物を吸収及び保持することが可能なものであればいずれの材料であってもよい。吸収性コア28は、様々な大きさ及び形状例えば、方形、砂時計形、T字形、非対称形等に製造することができ、更に、一般にエアフェルトと呼ばれる粉砕木材パルプ、並びに一般に吸収性フラッフと呼ばれる粉砕エアレイド木材パルプ等の使い捨ておむつ及び他の使い捨て吸収性物品に一般的に使用される様々な液体吸収性材料から製造することができる。他の好適な吸収性材料の例としては、けん縮セルロース塊、メルトブローポリマー、化学的に剛化、変性、又は架橋されたセルロース繊維、ティッシュ、高内相エマルジョンの重合によって調製されるものを含む吸収性フォーム、吸収性スポンジ、超吸収性ポリマー、吸収性ゲル化材料、又は他の任意の公知の吸収性材料若しくは材料の組み合わせが挙げられる。ただし、吸収性コア28の全吸収容量は、おむつ20の所望の用途における意図する排出物負荷に適合したものである必要がある。更に、吸収性コア28の大きさ及び吸収性は、幼児から大人までの着用者に合わせて変化させることができる。吸収性コア28は米国特許第4,610,678号Weismanらに記載の構成などの吸収性材料の単一層を含み得るが、一方で、一実施形態では吸収性コア28は、米国特許第4,673,402号Weismanらに一般的に記載されているような構成で、非対称な上層54及び下層56を有する二層化吸収性コアである。一実施形態では、上層54は親水性繊維材料で主として構成される液体獲得/分配層として機能する。下層56は、親水性繊維材料と吸収性ゲル化材料ハイドロゲル材料の粒子との混合物を含む流体貯蔵層として機能する。上層54及び下層56はいずれもティッシュ層に格納された吸収層を含む。上層54又は下層56の大きさ、形状、構成、及び全吸収容量は、幼児から大人までの着用者に合わせて変化させることができる。したがって、上層54及び下層56の寸法、形状、並びに構成は変化させることができる例えば、上層54又は下層56は、異なる厚さ、親水性勾配、高速獲得領域を有してもよく、又は吸収性ゲル化材料を含んでもよい。吸収性コア28はバックシート30に重ね合わされ、一実施形態では、例えば感圧性接着剤、ホットメルト接着剤若しくは他の接着剤、超音波接着、又は加熱/加圧シールなどの当該技術分野では周知のもののようなコア取り付け手段58によってバックシート30に結合される。しかしながら、好ましくは、コア取り付け手段58は、本明細書に記載されるような、熱可塑性の油変性アルキド樹脂を含有する接着剤である。吸収性コア28は、接着剤の均一な連続層、接着剤のパターン層、又は接着剤の別個の線若しくは点の任意の配列によってバックシート30に固定されてもよい。コア取り付け手段58は、米国特許第4,573,986号Minetolaらに示されるような接着剤のフィラメントの開放模様網状組織を含むことができる。バックシート30は液体に対して不透過性であり、一実施形態では薄いプラスチックフィルムから製造されるが、他の可撓性の液体不透過性材料を使用することもできる。バックシート30は、吸収性コア28に吸収及び収容された液体及び排出物によって、ベッドシーツ及び下着などの、物品20に接触し得る衣類が汚れることを防止する。一実施形態では、バックシート30は、約0.012mm0.5ミル~約0.051mm2.0ミルの厚さを有するポリオレフィン例えば、ポリエチレンフィルムであるが、他の可撓性の液体不透過性材料が使用されてもよい。本明細書で用いる可撓性という用語は、柔軟性を有し、人体の大まかな形状及び輪郭に容易に適合する材料を指す。バックシート30には布地に近い外観を与えるためにエンボス加工及び/又はつや消し仕上げを施してもよい。更に、バックシート30は、液体及び排出物がバックシート30を通過することを防止する一方で、蒸気が吸収性コア28から逃げるのを許容し得る。バックシート30の大きさは、例えば吸収性コア28の大きさ及び選択されるおむつの正確な設計によって通常決定される。一実施形態では、バックシート30は、おむつの周辺部38の全体にわたり吸収性コアを少なくとも約1.3cm~約2.5cm約0.5~約1.0インチの距離だけ超えて延びる変形した砂時計形状を有する。本体部分22のトップシート26は、柔軟性で柔らかな触感を有し、着用者の皮膚に対する刺激性がない平面状の材料である。更に、トップシート26は液体透過性であり、その厚みを通して液体を容易に透過させ、吸収性要素へと自由に通過させることができるものである。トップシート26は、その疎水性のためにその身体に面する面がより乾燥する傾向を有することから、吸収性要素に吸収された液体から保護される。好適なトップシート26は、多孔質フォーム、網状フォーム、有孔フィルム、天然繊維例えば、木質繊維若しくは綿繊維、合成繊維例えば、ポリエステル繊維又はポリプロピレン繊維、又は天然繊維と合成繊維との組み合わせ等の広範な材料から製造することができる。一実施形態では、トップシート26は、着用者の皮膚を吸収性コア28に保持された液体から隔離するために、疎水性不織布などの疎水性材料から作られる。トップシート26を製造する上で用いることが可能な多くの製造技術が存在する。例えば、トップシート26は、織布加工、不織布加工、スパンボンド、カーディング、ハイドロフォーミング等を施されることができる。トップシート26及びバックシート30は、おむつ製造業界では周知の任意の適した方法で互いに結合される。本明細書で用いるとき、用語結合されたは、トップシート26をバックシート30に直接取り付けることによって、トップシート26をバックシート30に直接接合する構成、並びに、トップシート26を中間部材に取り付け、中間部材をバックシート30に取り付けることによって、トップシート26をバックシート30に間接的に接合する構成を包含する。一実施形態では、トップシート26及びバックシート30は、接着剤本明細書に記載の熱可塑性の油変性アルキド樹脂を含有する接着剤を含む又は当該技術分野において周知の任意の他の取り付け手段などのフラップ取り付け手段60によって、おむつ周辺部38において互いに直接接合される。一般に、吸収性コア28をバックシート30に取り付けるコア取り付け手段58は、トップシート26をバックシート30に取り付けるフラップ取り付け手段60と同じである。したがって、例えば米国特許第4,573,986号に示されるような接着剤の均一な連続層、接着剤のパターン層、接着剤の別個の線若しくは点の配列、又は網目構造若しくは接着剤フィラメントを用いることができる。弾性収縮可能なレッグカフなどのレッグカフ32が、例えば各長手方向縁部40に沿って本体部分22の周辺部38に隣接して配置されることによって、レッグカフ32が物品20を着用者の脚に対して引き寄せて保持するようになっている。レッグカフ32はおむつの分野ではよく知られる複数の手段のいずれを含んでもよいが、レッグカフ構造の特定の一実施形態は、米国特許第3,860,003号Buellに詳述されるようなサイドフラップ34及び1つ以上の弾性部材36を含む。弾性収縮可能なレッグカフを有する使い捨ておむつの製造に好適な方法及び装置が、米国特許第4,081,301号Buell、同第4,695,278号Lawson、同第4,795,454号Dragoo及び同第4,900,317号Buellに記載されている。別の実施形態では、弾性収縮可能なレッグカフ32は、サイドフラップ34、及び弾性糸を含む弾性部材36を含む。物品おむつ20には、横閉鎖部を形成するための締結システムその一実施形態を24で大まかに示すが設けられている。締着システムは、一般に、ファスナー62と、ファスナーを受け入れるためのランディング部材64を含む。おむつ20が着用される際、おむつ20は着用者に装着され、第1の端部領域48及び第2の端部領域50が締結システム24によって重なり合った状態に維持される。ファスナー62の実施形態は、ランディング部材64と噛合することによっておむつ着用者による着用時におむつ20の確実な横閉鎖部を提供することを目的とする。ファスナー62は物品20に固定され、第1の端部領域48のパネル耳状タブ52において本体部分22の外側面46に各長手方向縁部40に隣接して1つずつ配置されることによって、第2の端部領域50に配置されたランディング部材64と噛合するようになっている。ファスナー62は本体部分22に固定され、一実施形態では本体部分22のパネル52において幅約2.54cm1インチすなわち、長手方向の中心線図1でLCとして示すにほぼ垂直な方向、長さ約6.35cm2.5インチ長手方向の中心線とほぼ平行な方向の領域を覆っている。ファスナーは、ファスナーが閉位置にある場合に物品周辺部の外側に位置するか、ファスナーが閉位置にある場合に物品周辺部の内側に位置するものと一般的に考えることができる。ファスナー62は、一般に、例えば熱接着、圧力接着、超音波接着、動的機械的接着、又は当該技術分野において当業者には周知の他の任意の好適な取り付け手段若しくはこれらの取り付け手段の組み合わせなどの、適切な接着を提供することが可能な取り付け手段により、ファスナー取り付け手段22に取り付けられる。ファスナー取り付け手段は、おむつの他の部分との適切な結合を提供できる任意の接着剤を含み得る。更に、ファスナー取り付け手段は、本明細書に記載の熱可塑性の油変性アルキド樹脂を含有する接着剤であり得る。本発明による吸収性物品の他の非限定例は、経血のような膣排泄物を受容及び収容するように設計された生理用ナプキンである。使い捨て生理用ナプキンは、衣類例えば、下着又はパンティの作用を介して、又は特別に設計されたベルトによって、人間の体に隣接して保持されるように設計される。本発明が容易に適応する生理用ナプキンの種類の例は、米国特許第4,687,478号及び同第4,589,876号に示される。一般に、生理用ナプキンは、液体不透過性バックシート、液体透過性トップシート、及びバックシートとトップシートとの間に位置する吸収性コアを含む。バックシートは、典型的には、熱可塑性ポリマー組成物を含む。トップシートは、おむつに関して議論されたあらゆるトップシート材料を含んでよい。同様に、吸収性コアは、おむつに関して議論されたあらゆる吸収性コアを含んでよい。本明細書に記載の構造接着剤は生理用ナプキンの様々な構成要素を互いに接着するために使用することができることが明らかである。一方、本発明は、あらゆる特定の生理用ナプキン構成又は構造に限定されないことが理解されるであろう。衛生ティッシュペーパー製品は、ティッシュペーパー及びナプキン、トイレットペーパー及び吸収性タオル例えば、ペーパータオルなどの様々な用途に合わせた形式で商業的に提供されている。これらの製品は、多くの場合、2つ以上の層のティッシュを含み、その材料は、従来のティッシュ、又は、例えば、いわゆる通気乾燥ティッシュ若しくは密度差ティッシュといった特殊な種類のティッシュから選択される。後者は、多くの場合、ベルトを形成する模様付き紙及び通気乾燥技術を介して、製造される。しかしながら、一般に、これらの製品は、例えば、従来の製紙プロセス及び通気乾燥製紙プロセスといった当該技術分野において既知の任意のプロセスにより製造することができる。これらの製品は、従来の接着剤を採用しているが、これは、本明細書に記載の熱可塑性の油変性アルキド樹脂を含有する接着剤によって、今や代替され得る。以下の実施例は、本発明を説明するものであるが、発明の範囲を制限することを意図しない。実施例1160°Cまで加熱された高剪断ミキサに組成物の以下に列挙される成分を徐々に添加し、すべての構成要素を溶融し、溶融生成物が均一化するまで混合することによって、ホットメルト接着剤を調製した。組成物は以下のとおりであった。ここでは、-EM195090は、ReichholdCo,DurhamNCより販売され、約50重量のココナッツ油を含有すると報告される、熱可塑性の無溶媒の油変性アルキド樹脂であり、-Levapren800は、LanxessAGGermanyより販売され、80重量のビニルアセテートを含有するエチレン-ビニルアセテートコポリマーであり、-LP400Sは、GoldenBrandsCo.,LouisvilleKYより販売され、0.5よりも低いヨウ素価を有する、固体の完全硬化大豆油であり、-パルミチン酸は、SigmaAldrichより販売される、脂肪酸の固体可塑剤であり、-エチレン-ビニルアルコールコポリマー44モルエチレンは、SigmaAldrichより販売されるコポリマーの相溶剤であり、-Hostanox245は、ClariantSEGermanyより販売される酸化防止剤である。化合した接着剤は以下の物理化学的な性能特性を示した。-上記試験に従って測定されるときに、1.87N/cm4.74N/インチに等しい剥離強度、-上記試験に従って測定されるときに、7.8に等しい低温流指標、-37°Cで、0.35に等しいタンデルタ、-47°Cに等しいレオロジー軟化点Tx、-1859mPa.sの130°Cでの融解粘度、-同じ温度で72時間熟成された後の、1474mPa.sに等しい130°Cでの融解粘度、-0.4N/cm2.14N/インチに等しい23°Cで24時間水中に液浸後の剥離強度。比較例1EM19903でコードされ、40重量のココナッツ油を含有すると報告され、ReichholdCo,DurhamNCより販売される、純粋な熱可塑性の無溶媒の及び油変性されたアルキド樹脂を、ポリエチレンフィルムと不織布との間のラミネートのための接着剤として上記に使用した。130°Cでのその融解粘度は1728mPa.sであり、同じ温度で72時間熟成した後の粘度は1380mPa.sであった。しかしながら、その接着、及び凝集/低温流パラメータの双方は、十分に許容されなかった。事実、それは、37°Cで3.7に等しいタンデルタ、19°Cに等しいレオロジー軟化点Tx、及び80に等しい低温流指標を示した。更には、観察される剥離強度は0.31N/cm0.78N/インチであり、それは23°Cで24時間水中に液浸後、0.23N/cm0.58N/インチまで更に低下した。これらの実施例より、アルキド樹脂単独では、構造接着剤として使用するための、特にポリオレフィン基材を接着するための、適切な特性を有さないことが分かり得る。しかしながら、コポリマーb及び固体可塑剤ブレンドcが化合したときに、それは、それを本使用に好適にする、適切な低温度融解粘度、安定性、及び接着特性を示す。本明細書に開示した寸法及び値は、記載された正確な数値に厳密に限定されるものとして理解されるべきでない。むしろ、特に断らない限り、そのような寸法はそれぞれ、記載された値及びその値周辺の機能的に同等の範囲の両方を意味するものとする。例えば、40mmとして開示された寸法は、約40mmを意味するものとする。相互参照されるか又は関連するすべての特許又は特許出願を含む、本願に引用されるすべての文書を、特に除外又は限定することを明言しない限りにおいて、その全容にわたって本願に援用するものである。いかなる文献の引用も、それが本明細書において開示され請求されるいずれかの発明に関する先行技術であること、又はそれが単独で若しくは他のいかなる参照とのいかなる組み合わせにおいても、このような発明を教示する、提案する、又は開示することを認めるものではない。更に、本明細書中の用語のいずれかの意味又は定義が、参照として組み込まれた文献における同一の用語のいずれかの意味又は定義と相反する限りにおいては、本明細書中の用語に与えられた定義又は意味が適用されるものとする。以上、本発明の特定の実施形態を例示、記載したが、本発明の趣旨及び範囲から逸脱することなく他の様々な変更及び改変を行いうる点は、当業者には明らかであろう。したがって、本発明の範囲に含まれるそのようなすべての変更及び改変を添付の特許請求の範囲において網羅するものとする。"